(57)【要約】      （修正有）【課題】接触帯電方式の帯電装置を備えた画像形成装置の像担持体として用いても、摩耗量が少なく、かつ、感光層の剥離が抑制された耐久性の高い正帯電単層型電子写真感光体を提供する。【解決手段】導電性基体と感光層とを備え、前記感光層が、電荷発生剤、電荷輸送剤、及び結着樹脂が同一層に含有される層であって、前記結着樹脂が、下記式（１）で表される繰り返し単位を３５〜５０質量％含有するポリカーボネート樹脂を含むことを特徴とする正帯電単層型電子写真感光体。2011209500.tif 000016【選択図】図１
2011209500.tif 000002
【特許請求の範囲】
【請求項１】
像担持体と、前記像担持体の表面を帯電するための接触帯電方式の帯電装置と、帯電された前記像担持体の表面を露光して、前記像担持体の表面に静電潜像を形成するための露光装置と、前記静電潜像をトナー像として現像するための現像装置と、前記トナー像を前記像担持体から被転写体へ転写するための転写装置とを備える画像形成装置において前記像担持体として用いられる正帯電単層型電子写真感光体であって、
導電性基体と感光層とを備え、
前記感光層が、電荷発生剤、電荷輸送剤、及び結着樹脂が同一層に含有される層であって、
前記結着樹脂が、下記式（１）で表される繰り返し単位を３５〜５０質量％含有するポリカーボネート樹脂を含むことを特徴とする正帯電単層型電子写真感光体。
【化１】
2011209500.tif 000014
［式（１）中、Ｒ１及びＲ２は、それぞれ独立して、水素原子又は炭素数１〜３のアルキル基を示す。］
【請求項２】
前記ポリカーボネート樹脂が、下記式（２）で表される繰り返し単位を含有する請求項１に記載の正帯電単層型電子写真感光体。
【化２】
2011209500.tif 000015
［式（２）中、Ｒ３及びＲ４は、それぞれ独立して、水素原子又は炭素数１〜３のアルキル基を示す。］
【請求項３】
前記ポリカーボネート樹脂の数平均分子量が、３００００以上である請求項１又は請求項２に記載の正帯電単層型電子写真感光体。
【請求項４】
前記帯電装置が、前記像担持体の表面に接触して前記像担持体の表面を帯電する帯電ローラを備える請求項１〜３のいずれか１項に記載の正帯電単層型電子写真感光体。
【請求項５】
前記帯電装置が、前記帯電ローラに直流電圧のみを印加する請求項４に記載の正帯電単層型電子写真感光体。
【請求項６】
像担持体と、
前記像担持体の表面を帯電するための帯電装置と、
帯電された前記像担持体の表面を露光して、前記像担持体の表面に静電潜像を形成するための露光装置と、
前記静電潜像をトナー像として現像するための現像装置と、
前記トナー像を前記像担持体から被転写体へ転写するための転写装置とを備え、
前記帯電装置が、接触帯電方式の帯電装置であり、
前記像担持体が、請求項１〜５のいずれか１項に記載の正帯電単層型電子写真感光体であることを特徴とする画像形成装置。
【請求項７】
前記帯電装置が、前記像担持体の表面に接触して前記像担持体の表面を帯電する帯電ローラを備える請求項６に記載の画像形成装置。
【請求項８】
前記帯電装置が、前記帯電ローラに直流電圧のみを印加する請求項７に記載の画像形成装置。
【発明の詳細な説明】
【技術分野】
【０００１】
本発明は、正帯電単層型電子写真感光体、及び前記正帯電単層型電子写真感光体を備えた画像形成装置に関する。
【背景技術】
【０００２】
電子写真方式の画像形成装置に備えられる電子写真感光体としては、セレン等の無機材料からなる感光層を備える無機感光体以外に、結着樹脂、電荷発生剤、及び電荷輸送剤等の有機材料を主成分として含む感光層を備える有機感光体が好ましく用いられる。このような有機感光体は、無機感光体と比較して、製造が容易であるとともに、感光層を構成する有機材料の選択肢が多様で構造設計の自由度が高いことが知られている。
【０００３】
また、前記有機感光体としては、例えば、電荷発生剤と電荷輸送剤とが同一層に含有された感光層を備える単層型有機感光体が挙げられる。このような単層型有機感光体は、有機感光体の中でも、例えば、電荷発生剤を含有する電荷発生層と電荷輸送剤を含有する電荷輸送層とを積層した感光層を備える積層型有機感光体と比較して、構造が簡単で製造が容易であるとともに、被膜欠陥の発生を抑制することができることが知られている。
【０００４】
このような単層型有機感光体としては、具体的には、例えば、特許文献１に記載の単層型電子写真感光体が挙げられる。
【０００５】
特許文献１には、導電性基体上に、少なくとも電荷発生剤、ホール輸送剤及び電子輸送剤を含有するバインダ樹脂（結着樹脂）からなる感光層を備え、前記バインダ樹脂として、所定のビフェニル構造を含有する繰り返し単位と、所定のシロキサン結合を含有する繰り返し単位とを有するポリカーボネート樹脂を含有し、さらに、前記電子輸送剤として、所定の化合物を含有する単層型電子写真感光体が記載されている。
【先行技術文献】
【特許文献】
【０００６】
【特許文献１】特開２００２−７２５１１号公報
【発明の概要】
【発明が解決しようとする課題】
【０００７】
一方、画像形成装置に備えられる帯電装置としては、接触帯電方式の帯電装置と非接触帯電方式の帯電装置とが挙げられる。そして、接触帯電方式の帯電装置は、非接触帯電方式の帯電装置と比較して、オゾンの発生を抑制できるものの、感光体に接触して帯電することから、感光体への負荷が大きくなる傾向があることが知られている。
【０００８】
このことから、感光体への負荷が大きくなる傾向のある接触帯電方式の帯電装置を備えた画像形成装置において、像担持体として、耐久性の劣る傾向のある有機感光体を用いることはあまり検討されてこなかった。
【０００９】
また、特許文献１によれば、得られた単層型電子写真感光体は、感光層摩耗量が少なく、ドラム鳴きやトナーフィルミング、ダッシュマークの発生もなく、感度も良好である旨が開示されている。
【００１０】
しかしながら、特許文献１に記載の単層型電子写真感光体では、感光層の摩耗量を充分に抑制できない場合があった。具体的には、特許文献１では、得られた単層型電子写真感光体を、非接触帯電方式の帯電装置を備えた画像形成装置に備えて、感光層の摩耗量の低減等を検討しており、接触帯電方式の帯電装置を備えた画像形成装置の像担持体として用いた場合には、実際には感光層の摩耗量を充分に抑制できない場合があった。すなわち、特許文献１に記載の単層型電子写真感光体は、非接触帯電方式の帯電装置を備えた画像形成装置に備えていることからも、接触帯電方式の帯電装置を備えた画像形成装置の像担持体として用いた場合であっても、感光層の摩耗の抑制を図ったものではなかった。
【００１１】
また、感光層の摩耗量を低下させるために、結着樹脂として、硬い樹脂を単に用いただけでは、摩耗量を低下させることができたとしても、感光層とその下層、例えば、導電性基体等との結着性が低下し、感光層が剥離しやすくなる傾向があった。
【００１２】
本発明は、かかる事情に鑑みてなされたものであって、接触帯電方式の帯電装置を備えた画像形成装置の像担持体として用いても、摩耗量が少なく、かつ、感光層の剥離が抑制された耐久性の高い正帯電単層型電子写真感光体を提供することを目的とする。また、接触帯電方式の帯電装置を備えた画像形成装置であって、前記正帯電単層型電子写真感光体が像担持体として備えられた画像形成装置を提供することを目的とする。
【課題を解決するための手段】
【００１３】
本発明の一態様に係る正帯電単層型電子写真感光体は、像担持体と、前記像担持体の表面を帯電するための接触帯電方式の帯電装置と、帯電された前記像担持体の表面を露光して、前記像担持体の表面に静電潜像を形成するための露光装置と、前記静電潜像をトナー像として現像するための現像装置と、前記トナー像を前記像担持体から被転写体へ転写するための転写装置とを備える画像形成装置において前記像担持体として用いられる正帯電単層型電子写真感光体であって、導電性基体と感光層とを備え、前記感光層が、電荷発生剤、電荷輸送剤、及び結着樹脂が同一層に含有される層であって、前記結着樹脂が、下記式（１）で表される繰り返し単位を３５〜５０質量％含有するポリカーボネート樹脂を含むことを特徴とする。
【００１４】
【化１】
2011209500.tif 000003
【００１５】
［式（１）中、Ｒ１及びＲ２は、それぞれ独立して、水素原子又は炭素数１〜３のアルキル基を示す。］
このような構成によれば、上記のような接触帯電方式の帯電装置を備えた画像形成装置の像担持体として用いても、摩耗量が少なく、かつ、感光層の剥離が抑制された耐久性の高い正帯電単層型電子写真感光体を提供することができる。
【００１６】
このことは、以下のことによると考えられる。
【００１７】
まず、上記式（１）で表される繰り返し単位を分子内に上記範囲のような比較的多く含有するポリカーボネート樹脂を結着樹脂として用いると、電荷輸送剤等の分散性が低下して、感度等の感光層としての性能が低下する傾向があるものの、感光層の耐摩耗性が向上すると考えられる。
【００１８】
一方、接触帯電方式の帯電装置は、上述したように、感光体に接触して帯電することから、感光体への負荷が大きくなる傾向があるものの、感光体に接触して帯電するので、感光層を好適に帯電できるように調整することができると考えられる。このことから、感光体として、感度等が仮に多少低下した感光層を備えるものを用いた場合であっても、好適に帯電できると考えられる。
【００１９】
また、上記式（１）で表される繰り返し単位を分子内に上記範囲内で含有するポリカーボネート樹脂を結着樹脂として用いると、上述したように、感光層の耐摩耗性が向上するだけではなく、感光層とその下層、例えば、導電性基体等との結着性の低下が小さく、感光層の剥離の発生を充分に抑制できると考えられる。
【００２０】
よって、上記式（１）で表される繰り返し単位を３５〜５０質量％含有するポリカーボネート樹脂を結着樹脂として用いることによって、接触帯電方式の帯電装置を備えた画像形成装置の像担持体として用いても、好適な画像を形成でき、さらに、摩耗量が少なく、かつ、感光層の剥離が抑制された耐久性の高い正帯電単層型電子写真感光体が得られると考えられる。
【００２１】
また、前記正帯電単層型電子写真感光体において、前記ポリカーボネート樹脂が、下記式（２）で表される繰り返し単位を含有することが好ましい。
【００２２】
【化２】
2011209500.tif 000004
【００２３】
［式（２）中、Ｒ３及びＲ４は、それぞれ独立して、水素原子又は炭素数１〜３のアルキル基を示す。］
このような構成によれば、耐久性のより高い正帯電単層型電子写真感光体が得られる。
【００２４】
このことは、以下のことによると考えられる。
【００２５】
まず、前記ポリカーボネート樹脂が、上記式（２）で表される繰り返し単位を分子内に含有するものであると、電荷輸送剤との相溶性が高くなり、電荷輸送剤の分散性を高めることができると考えられる。このため、電荷輸送剤等の分散性を低下させる傾向がある上記式（１）で表される繰り返し単位を分子内に比較的多く含有しても、感度等の感光層としての性能を維持できると考えられる。
【００２６】
また、上記式（２）で表される繰り返し単位を分子内に含有するものであると、上記式（１）で表される繰り返し単位を分子内に比較的多く含有しても、感光層とその下層、例えば、導電性基体等との結着性の低下を抑制でき、感光層の剥離の発生を抑制できると考えられる。
【００２７】
よって、結着樹脂として用いられるポリカーボネート樹脂として、上記式（２）で表される繰り返し単位を分子内にさらに含有することによって、上記式（１）で表される繰り返し単位を分子内に比較的多く含有することができ、耐久性のより高い正帯電単層型電子写真感光体が得られると考えられる。
【００２８】
また、前記正帯電単層型電子写真感光体において、前記ポリカーボネート樹脂の数平均分子量が、３００００以上であることが好ましい。
【００２９】
このような構成によれば、耐久性のより高い正帯電単層型電子写真感光体が得られる。
【００３０】
このことは、上記のような分子量の比較的高いポリカーボネート樹脂を用いると、凝集性がある程度高まって、削れにくくなったり、感光層がその下層である導電性基体等から剥離しにくくなるためであると考えられる。
【００３１】
また、前記正帯電単層型電子写真感光体において、前記正帯電単層型電子写真感光体を像担持体として用いる画像形成装置の前記帯電装置が、前記像担持体の表面に接触して前記像担持体の表面を帯電する帯電ローラを備えることが好ましい。
【００３２】
このような構成によれば、前記正帯電単層型電子写真感光体を前記像担持体として用いても、感光層の摩耗量をより少なくすることができる。
【００３３】
また、前記像担持体の表面に接触して前記像担持体の表面を帯電する帯電ローラは、一般的に、前記像担持体と接触したまま、前記像担持体の回転に従属して回転するものである。そして、このような帯電ローラを備える帯電装置は、像担持体として、有機感光体を用いた場合、感光層の摩耗量が大きくなる傾向があったが、前記正帯電単層型電子写真感光体を前記像担持体として用いた場合、感光層の摩耗量が少ない等の耐久性の高いものが得られる。このことから、有機感光体としての利点である製造が容易であるとともに、感光層を構成する有機材料の選択肢が多様で構造設計の自由度が高いという利点を活かしつつ、摩耗量が少ない等の耐久性の高い感光体が得られる点から好ましい。
【００３４】
また、前記正帯電単層型電子写真感光体において、前記正帯電単層型電子写真感光体を像担持体として用いる画像形成装置の前記帯電装置が、前記帯電ローラに直流電圧のみを印加することが好ましい。
【００３５】
このような構成によれば、前記正帯電単層型電子写真感光体を前記像担持体として用いても、感光層の摩耗量をより少なくすることができる。具体的には、交流電圧や直流電圧に交流電圧を重畳した重畳電圧を、帯電ローラに印加した場合より、前記帯電ローラに直流電圧のみを印加した場合のほうが、感光層の摩耗量を少なくすることができる。
【００３６】
また、交流電圧を印加すると、帯電による像担持体の表面（周面）の電位を均一化することができる傾向があるが、上記画像形成装置では、非接触帯電方式ではなく、接触帯電方式の帯電装置を用いているので、直流電圧のみを印加しても、均一に帯電できると考えられる。
【００３７】
よって、前記帯電ローラに直流電圧のみを印加することによって、好適な画像を形成することができ、さらに、感光層の摩耗量を低減させることができると考えられる。
【００３８】
また、本発明の他の一態様に係る画像形成装置は、像担持体と、前記像担持体の表面を帯電するための帯電装置と、帯電された前記像担持体の表面を露光して、前記像担持体の表面に静電潜像を形成するための露光装置と、前記静電潜像をトナー像として現像するための現像装置と、前記トナー像を前記像担持体から被転写体へ転写するための転写装置とを備え、前記帯電装置が、接触帯電方式の帯電装置であり、前記像担持体が、前記正帯電単層型電子写真感光体であることを特徴とする。
【００３９】
このような構成によれば、接触帯電方式の帯電装置を備えた画像形成装置であって、その画像形成装置の像担持体として有機感光体を用いた場合であっても、耐久性の充分に高い画像形成装置を提供することができる。具体的には、像担持体である感光体の感光層の摩耗量が充分に低く抑制された画像形成装置を提供することができる。すなわち、接触帯電方式の帯電装置を備えた画像形成装置の像担持体として用いても、摩耗量が少なく、かつ、感光層の剥離が抑制された耐久性の高い正帯電単層型電子写真感光体を像担持体として備えた画像形成装置を提供することができる。
【００４０】
また、前記画像形成装置において、前記帯電装置が、前記像担持体の表面に接触して前記像担持体の表面を帯電する帯電ローラを備えることが好ましい。
【００４１】
このような構成によれば、耐久性のより高い画像形成装置が得られる。具体的には、像担持体である感光体の感光層の摩耗量のより低い画像形成装置を提供することができる。
【００４２】
また、前記画像形成装置において、前記帯電装置が、前記帯電ローラに直流電圧のみを印加することが好ましい。
【００４３】
このような構成によれば、耐久性のより高い画像形成装置が得られる。具体的には、像担持体である感光体の感光層の摩耗量のより低い画像形成装置を提供することができる。より具体的には、交流電圧や直流電圧に交流電圧を重畳した重畳電圧を、帯電ローラに印加した場合より、前記帯電ローラに直流電圧のみを印加した場合のほうが、感光層の摩耗量を少なくすることができる。
【発明の効果】
【００４４】
本発明によれば、接触帯電方式の帯電装置を備えた画像形成装置の像担持体として用いても、摩耗量が少なく、かつ、感光層の剥離が抑制された耐久性の高い正帯電単層型電子写真感光体を提供することができる。また、接触帯電方式の帯電装置を備えた画像形成装置であって、前記正帯電単層型電子写真感光体が像担持体として備えられた画像形成装置が提供される。
【図面の簡単な説明】
【００４５】
【図１】本発明の実施形態に係る正帯電単層型電子写真感光体の構造を示す概略断面図である。
【図２】本発明の実施形態に係る正帯電単層型電子写真感光体を備えた画像形成装置の構成を示す概略図である。
【発明を実施するための形態】
【００４６】
以下、本発明に係る実施形態について説明するが、本発明は、これらに限定されるものではない。
【００４７】
本実施形態に係る正帯電単層型電子写真感光体は、像担持体と、前記像担持体の表面を帯電するための接触帯電方式の帯電装置と、帯電された前記像担持体の表面を露光して、前記像担持体の表面に静電潜像を形成するための露光装置と、前記静電潜像をトナー像として現像するための現像装置と、前記トナー像を前記像担持体から被転写体へ転写するための転写装置とを備える画像形成装置において前記像担持体として用いられる正帯電単層型電子写真感光体であって、導電性基体と感光層とを備え、前記感光層が、電荷発生剤、電荷輸送剤、及び結着樹脂が同一層に含有される層であって、前記結着樹脂が、下記式（１）で表される繰り返し単位を３５〜５０質量％含有するポリカーボネート樹脂を含むものである。
【００４８】
【化３】
2011209500.tif 000005
【００４９】
［式（１）中、Ｒ１及びＲ２は、それぞれ独立して、水素原子又は炭素数１〜３のアルキル基を示す。］
すなわち、本実施形態に係る正帯電単層型電子写真感光体（以下、単に「感光体」や「単層型感光体」ともいう。）は、上述したような接触帯電方式の帯電装置を備えた画像形成装置に好適に適用される。そうすることによって、接触帯電方式の帯電装置を備えた画像形成装置であって、その画像形成装置の像担持体として有機感光体である前記正帯電単層型電子写真感光体を用いた場合であっても、感光体の感光層の摩耗量が少なく、かつ、感光層の剥離が抑制された耐久性の充分に高い画像形成装置を提供することができる。
【００５０】
このことは、以下のことによると考えられる。
【００５１】
まず、上記式（１）で表される繰り返し単位を分子内に上記範囲のような比較的多く含有するポリカーボネート樹脂を結着樹脂として用いると、電荷輸送剤等の分散性が低下して、感度等の感光層としての性能が低下する傾向があるものの、感光層の耐摩耗性が向上すると考えられる。
【００５２】
一方、接触帯電方式の帯電装置は、上述したように、感光体に接触して帯電することから、感光体への負荷が大きくなる傾向があるものの、感光体に接触して帯電するので、感光層を好適に帯電できるように調整することができると考えられる。このことから、感光体として、感度等が仮に多少低下した感光層を備えるものを用いた場合であっても、好適に帯電できると考えられる。
【００５３】
また、上記式（１）で表される繰り返し単位を分子内に上記範囲内で含有するポリカーボネート樹脂を結着樹脂として用いると、上述したように、感光層の耐摩耗性が向上するだけではなく、感光層とその下層、例えば、導電性基体等との結着性の低下が小さく、感光層の剥離の発生を充分に抑制できると考えられる。
【００５４】
よって、上記式（１）で表される繰り返し単位を３５〜５０質量％含有するポリカーボネート樹脂を結着樹脂として用いることによって、接触帯電方式の帯電装置を備えた画像形成装置の像担持体として用いても、好適な画像を形成でき、さらに、摩耗量が少なく、かつ、感光層の剥離が抑制された耐久性の高い正帯電単層型電子写真感光体が得られると考えられる。
【００５５】
また、前記感光体は、上記構成を満たしていれば、すなわち、感光層を構成する結着樹脂として、上記式（１）で表される繰り返し単位を３５〜５０質量％含有するポリカーボネート樹脂を含む単層型電子写真感光体であれば、その他は特に限定されない。具体的には、例えば、図１に示すような、感光層が、電荷発生剤、電荷輸送剤、及び結着樹脂が同一層に含有される層である単層型感光体１０であればよく、感光層及び導電性基体以外の層をさらに備えていてもよい。
【００５６】
前記単層型感光体１０は、図１に示すように、導電性基体１２と、前記導電性基体１２上に、感光層１４として、電荷発生剤、電荷輸送剤、及び結着樹脂が同一層に含有される層とが備えられたものである。そして、前記単層型感光体１０は、前記導電性基体１２と前記感光層１４とを備えていれば、特に限定されない。具体的には、例えば、図１（ａ）に示すように、前記導電性基体１２上に前記感光層１４を直接備えていてもよいし、図１（ｂ）に示すように、前記導電性基体１２と前記感光層１４との間に中間層１６を備えていてもよい。また、図１（ａ）や図１（ｂ）に示すように、前記感光層１４が最外層となって露出していてもよいし、図１（ｃ）に示すように、前記感光層１４上に保護層１８を備えていてもよい。
【００５７】
［導電性基体］
前記導電性基体は、電子写真感光体の導電性基体として用いることができるものであれば、特に限定されない。具体的には、例えば、導電性を有する材料で少なくとも表面部が構成されるもの等が挙げられる。すなわち、具体的には、例えば、導電性を有する材料からなるものであってもよいし、プラスチック材料等の表面を、導電性を有する材料で被覆されたものであってもよい。また、導電性を有する材料としては、例えば、アルミニウム、鉄、銅、錫、白金、銀、バナジウム、モリブデン、クロム、カドニウム、チタン、ニッケル、パラジウム、インジウム、ステンレス鋼、真鍮等が挙げられる。また、導電性を有する材料としては、前記導電性を有する材料を１種で用いてもよいし、２種以上を組み合わせて、例えば、合金等として用いてもよい。また、前記導電性基体としては、上記の中でも、アルミニウム又はアルミニウム合金からなることが好ましい。そうすることによって、より好適な画像を形成することができる感光体を提供することができる。このことは、感光層から導電性基体への電荷の移動が良好であることによると考えられる。
【００５８】
また、前記導電性基体の形状は、特に限定されない。具体的には、例えば、シート状であっても、ドラム状であってもよい。すなわち、適用する画像形成装置の構造に合わせて、シート状であっても、ドラム状であってもよく、特に限定されない。
【００５９】
［感光層］
前記感光層としては、単層型の電子写真感光体の感光層として用いることができ、上述したように、感光層を構成する結着樹脂として、上記式（１）で表される繰り返し単位を３５〜５０質量％含有するポリカーボネート樹脂を含むものであれば、特に限定されない。また、感光層の層構造としては、具体的には、例えば、上述したような、図１に示す感光層の構造等が挙げられる。
【００６０】
また、前記感光層に含有される、電荷発生剤、電荷輸送剤、及び結着樹脂等としては、結着樹脂が上記式（１）で表される繰り返し単位を３５〜５０質量％含有するポリカーボネート樹脂を含むものであること以外、特に限定されない。具体的には、例えば、以下に示すものを用いることができる。
【００６１】
（電荷発生剤）
前記電荷発生剤としては、単層型の電子写真感光体の電荷発生剤として用いることができるものであれば、特に限定されない。具体的には、例えば、下記式（３）で表されるＸ型無金属フタロシアニン（ｘ−Ｈ２Ｐｃ）、Ｙ型オキソチタニルフタロシアニン（Ｙ−ＴｉＯＰｃ）、ペリレン顔料、ビスアゾ顔料、ジチオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、セレン、セレン−テルル、セレン−ヒ素、硫化カドミウム、アモルファスシリコン等の無機光導電材料の粉末、ピリリウム塩、アンサンスロン系顔料、トリフェニルメタン系顔料、スレン系顔料、トルイジン系顔料、ピラゾリン系顔料、キナクリドン系顔料等が挙げられる。
【００６２】
【化４】
2011209500.tif 000006
【００６３】
また、前記電荷発生剤は、所望の領域に吸収波長を有するように、前記各電荷発生剤を単独で用いてもよいし、２種以上を組み合わせて用いてもよい。さらに、前記各電荷発生剤のうち、特に半導体レーザ等の光源を使用したレーザビームプリンタやファクシミリ等のデジタル光学系の画像形成装置には、７００ｎｍ以上の波長領域に感度を有する感光体が必要となるため、例えば、無金属フタロシアニンやオキソチタニルフタロシアニン等のフタロシアニン系顔料が好適に用いられる。なお、上記フタロシアニン系顔料の結晶形については特に限定されず、種々のものが使用される。また、ハロゲンランプ等の白色の光源を使用した静電式複写機等のアナログ光学系の画像形成装置には、可視領域に感度を有する感光体が必要となるため、例えば、ペリレン顔料やビスアゾ顔料等が好適に用いられる。
【００６４】
（電荷輸送剤）
前記電荷輸送剤としては、単層型の電子写真感光体の感光層に含まれる電荷輸送剤として用いることができるものであれば、特に限定されない。また、電荷輸送剤としては、一般的に、正孔輸送剤と電子輸送剤とが挙げられる。
【００６５】
前記正孔輸送剤としては、単層型の電子写真感光体の感光層に含まれる正孔輸送剤として用いることができるものであれば、特に限定されない。具体的には、例えば、ベンジジン誘導体、２，５−ジ（４−メチルアミノフェニル）−１，３，４−オキサジアゾール等のオキサジアゾール系化合物、９−（４−ジエチルアミノスチリル）アントラセン等のスチリル系化合物、ポリビニルカルバゾール等のカルバゾール系化合物、有機ポリシラン化合物、１−フェニル−３−（ｐ−ジメチルアミノフェニル）ピラゾリン等のピラゾリン系化合物、ヒドラゾン系化合物、トリフェニルアミン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物等の含窒素環式化合物、縮合多環式化合物等が挙げられる。この中でも、トリフェニルアミン系化合物が好ましく、下記式（４）で表されるトリフェニルアミン系化合物がより好ましい。
【００６６】
【化５】
2011209500.tif 000007
【００６７】
［式（４）中、Ｒ５は、水素原子又はアルキル基を示す。］
また、前記正孔輸送剤としては、前記例示した各正孔輸送剤を単独で用いてもよいし、２種以上を組み合わせて用いてもよい。
【００６８】
また、前記電子輸送剤としては、単層型の電子写真感光体の感光層に含まれる電子輸送剤として用いることができるものであれば、特に限定されない。具体的には、例えば、ナフトキノン誘導体、ジフェノキノン誘導体、アントラキノン誘導体、アゾキノン誘導体、ニトロアントアラキノン誘導体、ジニトロアントラキノン誘導体等のキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、テトラシアノエチレン、２，４，８−トリニトロチオキサントン、ジニトロベンゼン、ジニトロアントラセン、ジニトロアクリジン、無水コハク酸、無水マレイン酸、ジブロモ無水マレイン酸等が挙げられる。この中でも、キノン誘導体が好ましく、下記式（５）で表されるキノン誘導体がより好ましい。
【００６９】
【化６】
2011209500.tif 000008
【００７０】
［式（５）中、Ｒ６及びＲ７は、それぞれ独立して、水素原子又はアルキル基を示す。］
また、前記電子輸送剤としては、前記例示した各電子輸送剤を単独で用いてもよいし、２種以上を組み合わせて用いてもよい。
【００７１】
（結着樹脂）
前記結着樹脂としては、単層型の電子写真感光体の結着樹脂として用いることができ、上述したように、下記式（１）で表される繰り返し単位を分子内に３５〜５０質量％含有するポリカーボネート樹脂を含むものであれば、特に限定されない。
【００７２】
【化７】
2011209500.tif 000009
【００７３】
式（１）中のＲ１及びＲ２は、それぞれ独立して、水素原子又は炭素数１〜３のアルキル基を示し、水素原子であることが好ましい。
【００７４】
上記式（１）で表される繰り返し単位は、ポリカーボネート樹脂を構成する分子内に、３５〜５０質量％含有すればよく、３７〜４８質量％含有することがより好ましい。
【００７５】
また、分子内に含有される上記式（１）で表される繰り返し単位が少なすぎると、感光層の摩耗量の低下を抑制するという効果を充分に発揮できない傾向がある。また、分子内に含有される上記式（１）で表される繰り返し単位が多すぎると、感光層とその下層、例えば導電性基体との結着性が低下し、感光層が剥離されやすくなる傾向がある。また、感度等の感光層としての性能が低下する傾向もある。このことは、電荷輸送剤等の感光層中での分散性が低下する傾向があるためと考えられる。よって、結着樹脂として、下記式（１）で表される繰り返し単位を分子内に３５〜５０質量％含有するポリカーボネート樹脂を含むことによって、感度等の感光層としての性能が高く、耐久性の高い感光体が得られる。そして、得られた感光体を、接触帯電方式を備えた画像形成装置に適用した場合、好適な画像が形成でき、耐久性の高い画像形成装置が得られる。
【００７６】
また、前記ポリカーボネート樹脂としては、上記式（１）で表される繰り返し単位を３５〜５０質量％含有するポリカーボネート樹脂であれば、特に限定されないが、下記式（２）で表される繰り返し単位を含有することが好ましい。
【００７７】
【化８】
2011209500.tif 000010
【００７８】
式（２）中のＲ３及びＲ４は、それぞれ独立して、水素原子又は炭素数１〜３のアルキル基を示し、水素原子であることが好ましい。
【００７９】
上記式（２）で表される繰り返し単位は、ポリカーボネート樹脂を構成する分子内に、３０〜６５質量％含有することが好ましく、５０〜６５質量％含有することがさらに好ましい。また、前記ポリカーボネート樹脂としては、上記式（１）で表される繰り返し単位を、ポリカーボネート樹脂を構成する分子内に、３５〜５０質量％含有し、その残りを、上記式（２）で表される繰り返し単位を含有する、上記式（１）で表される繰り返し単位と上記式（２）で表される繰り返し単位とからなるポリカーボネート樹脂であることがさらに好ましい。
【００８０】
また、分子内に含有される上記式（２）で表される繰り返し単位が少なすぎると、電荷輸送剤との相溶性が低い結着樹脂となり、電荷輸送剤の感光層中での分散性が低下し、感度等の感光層としての性能が低下する傾向がある。また、分子内に含有される上記式（２）で表される繰り返し単位が多すぎると、上記式（１）で表される繰り返し単位が少なくなりすぎ、感光層の摩耗量の低下を抑制するという効果を充分に発揮できない傾向がある。よって、感度等の感光層としての性能が高く、耐久性のより高い感光体が得られる。そして、得られた感光体を、接触帯電方式を備えた画像形成装置に適用した場合、好適な画像が形成でき、耐久性のより高い画像形成装置が得られる。
【００８１】
また、前記ポリカーボネート樹脂としては、上記式（１）で表される繰り返し単位と上記式（２）で表される繰り返し単位とからなることが好ましいが、それら以外の繰り返し単位を含有してもよい。その繰り返し単位としては、特に限定されないが、結着樹脂として一般的に用いられているポリカーボネート樹脂を構成する繰り返し単位等が挙げられる。具体的には、例えば、ビスフェノールＡやビスフェノールＦ等のビスフェノール等のジオール等を由来とする繰り返し単位等が挙げられる。
【００８２】
また、前記ポリカーボネート樹脂としては、上記式（１）で表される繰り返し単位を含有していればよく、共重合体の構造には特に限定されない。具体的には、上記式（１）で表される繰り返し単位とそれ以外の繰り返し単位とをランダムに共重合したランダム共重合体であっても、交互共重合体であっても、周期的共重合体であっても、ブロック共重合体であってもよい。
【００８３】
また、前記ポリカーボネート樹脂の数平均分子量としては、３００００以上であることが好ましく、４００００〜６００００であることがより好ましい。前記ポリカーボネート樹脂の数平均分子量が低すぎると、前記ポリカーボネート樹脂の耐摩耗性を高めるという効果を充分に発揮できず、感光層が摩耗しやすくなる傾向がある。また、前記ポリカーボネート樹脂の数平均分子量が高すぎると、溶剤に溶解しにくくなって、感光層を形成するための塗布液等を調製しにくくなる等、好適な感光層を形成することが困難になる傾向がある。
【００８４】
また、前記ポリカーボネート樹脂の製造方法は、上述した構造のポリカーボネート樹脂を製造することができれば、特に限定されない。具体的には、例えば、前記ポリカーボネート樹脂の繰り返し単位を構成するためのジオール化合物とホスゲンとを界面縮重合させる方法、いわゆるホスゲン法や、前記ジオール化合物とジフェニルカーボネートとをエステル交換反応させる方法等が挙げられる。より具体的には、例えば、下記式（６）で表されるジオール化合物を所定の割合で含む混合物とホスゲンとを界面縮重合させる方法等が挙げられる。
【００８５】
【化９】
2011209500.tif 000011
【００８６】
［式（６）中、Ｒ１及びＲ２は、それぞれ独立して、水素原子又は炭素数１〜３のアルキル基を示す。］
そして、前記ポリカーボネート樹脂中の、上記式（１）で表される繰り返し単位の含有率は、上記式（６）で表されるジオール化合物の混合率を調整することによって調整することができる。具体的には、前記混合物には、上記式（６）で表されるジオール化合物を３５〜５０質量％となるように混合することによって、上記式（１）で表される繰り返し単位を３５〜５０質量％含有するポリカーボネート樹脂を製造することができる。
【００８７】
また、上記式（２）で表される繰り返し単位を含有するポリカーボネート樹脂を製造するためには、前記混合物に、下記式（７）で表されるジオール化合物を所定の割合で含有させておけばよい。
【００８８】
【化１０】
2011209500.tif 000012
【００８９】
［式（７）中、Ｒ３及びＲ４は、それぞれ独立して、水素原子又は炭素数１〜３のアルキル基を示す。］
また、前記結着樹脂としては、前記ポリカーボネート樹脂からなることが好ましいが、前記ポリカーボネート樹脂以外の樹脂を含有していてもよい。前記ポリカーボネート樹脂以外の樹脂としては、感光層の結着樹脂として用いられるものであれば、特に限定されない。具体的には、例えば、スチレン系樹脂、スチレン−ブタジエン共重合体、スチレン−アクリロニトリル共重合体、スチレン−マレイン酸共重合体、スチレン−アクリル酸共重合体、アクリル共重合体、ポリエチレン樹脂、エチレン−酢酸ビニル共重合体、塩素化ポリエチレン樹脂、ポリ塩化ビニル樹脂、ポリプロピレン樹脂、アイオノマー、塩化ビニル−酢酸ビニル共重合体、ポリエステル樹脂、アルキド樹脂、ポリアミド樹脂、ポリウレタン樹脂、ポリカーボネート樹脂、ポリアリレート樹脂、ポリスルホン樹脂、ジアリルフタレート樹脂、ケトン樹脂、ポリビニルブチラール樹脂、ポリエーテル樹脂、ポリエステル樹脂等の熱可塑性樹脂や、シリコーン樹脂、エポキシ樹脂、フェノール樹脂、尿素樹脂、メラミン樹脂、その他架橋性の熱硬化性樹脂、さらにエポキシアクリレート樹脂、ウレタン−アクリレート共重合樹脂等の光硬化性樹脂等が挙げられる。
【００９０】
（添加剤）
前記感光体には、電子写真特性に悪影響を与えない範囲で、前記電荷発生剤、前記電荷輸送剤、及び結着樹脂以外の各種添加剤を含有してもよい。前記添加剤としては、具体的には、例えば、酸化防止剤、ラジカル捕捉剤、１重項クエンチャー、紫外線吸収剤等の劣化防止剤、軟化剤、可塑剤、表面改質剤、増量剤、増粘剤、分散安定剤、ワックス、アクセプター、ドナー、界面活性剤、及びレベリング剤等が挙げられる。また、感光層の感度を向上させるために、例えばテルフェニル、ハロナフトキノン類、アセナフチレン等の公知の増感剤を電荷発生剤と併用してもよい。
【００９１】
［単層型感光体の製造方法］
次に、単層型感光体の製造方法について説明する。
【００９２】
前記単層型感光体は、前記電荷発生剤、前記電荷輸送剤、前記結着樹脂、及び必要に応じて各種添加剤等を溶剤に溶解又は分散させた塗布液を、塗布等によって、前記導電性基体上に塗布し、乾燥することによって、製造することができる。前記塗布方法としては、特に限定されないが、例えば、ディップコート法等が挙げられる。また、前記乾燥方法としては、例えば、８０〜１５０℃で１５〜１２０分間の条件で熱風乾燥する方法等が挙げられる。
【００９３】
前記単層型感光体において、前記電荷発生剤、前記電荷輸送剤、及び前記結着樹脂の各含有量は、適宜選定され、特に限定されない。具体的には、例えば、前記電荷発生剤の含有量は、結着樹脂１００質量部に対して、０．１〜５０質量部であることが好ましく、０．５〜３０質量部であることがより好ましい。また、前記電子輸送剤の含有量は、結着樹脂１００質量部に対して、５〜１００質量部であることが好ましく、１０〜８０質量部であることがより好ましい。また、前記正孔輸送剤の含有量は、結着樹脂１００質量部に対して、５〜５００質量部であることが好ましく、２５〜２００質量部であることがより好ましい。さらに、正孔輸送剤と電子輸送剤との総量、すなわち、前記電荷輸送剤の含有量は、結着樹脂１００質量部に対して、２０〜５００質量部であることが好ましく、３０〜２００質量部であることがより好ましい。また、前記感光層に電子受容性化合物を含有させる場合は、前記電子受容性化合物の含有量が結着樹脂１００質量部に対して０．１〜４０質量部であることが好ましく、０．５〜２０質量部であることがより好ましい。
【００９４】
また、前記単層型感光体の感光層の厚さは、感光層として充分に作用することができれば、特に限定されない。具体的には、例えば、５〜１００μｍであることが好ましく、１０〜５０μｍであることが好ましい。
【００９５】
また、前記塗布液に含有される溶剤としては、前記各成分を溶解又は分散させることができれば、特に限定されない。具体的には、例えば、メタノール、エタノール、イソプロパノール、ブタノール等のアルコール類、ｎ−ヘキサン、オクタン、シクロヘキサン等の脂肪族系炭化水素、ベンゼン、トルエン、キシレン等の芳香族炭化水素、ジクロロメタン、ジクロロエタン、四塩化炭素、クロロベンゼン等のハロゲン化炭化水素、ジメチルエーテル、ジエチルエーテル、テトラヒドロフラン、エチレングリコールジメチルエーテル、ジエチレングリコールジメチルエーテル等のエーテル類、アセトン、メチルエチルケトン、シクロヘキサノン等のケトン類、酢酸エチル、酢酸メチル等のエステル類、ジメチルホルムアルデヒド、ジメチルホルムアミド、ジメチルスルホキシド等が挙げられる。これらの溶剤は、前記例示した溶剤を単独で用いてもよいし、２種以上を組み合わせて用いてもよい。
【００９６】
前記感光体は、例えば、後述の、接触帯電方式の帯電装置を備える画像形成装置の像担持体として用いることが好ましい。そうすることによって、接触帯電方式の帯電装置を備えた画像形成装置であって、その画像形成装置の像担持体として有機感光体を用いた場合であっても、耐久性の充分に高い画像形成装置を提供することができる。具体的には、像担持体である感光体の感光層の摩耗量が充分に低く抑制された画像形成装置を提供することができる。すなわち、接触帯電方式の帯電装置を備えた画像形成装置の像担持体として用いても、摩耗量が少なく、かつ、感光層の剥離が抑制された耐久性の高い正帯電単層型電子写真感光体を像担持体として備えた画像形成装置を提供することができる。
【００９７】
［画像形成装置］
前記電子写真感光体を備えるための画像形成装置としては、電子写真方式の画像形成装置であって、帯電装置として接触帯電方式の帯電装置を備えたものであれば、特に限定されない。
【００９８】
また、後述するような、複数色のトナーを用いるタンデム方式のカラー画像形成装置が好ましい。より具体的には、例えば、後述するような、複数色のトナーを用いるタンデム方式のカラー画像形成装置が挙げられる。ここでは、タンデム方式のカラー画像形成装置について説明する。
【００９９】
なお、本実施形態に係る電子写真感光体を備えた画像形成装置は、各表面上にそれぞれ異なった各色のトナーによるトナー像を形成させるために、所定方向に並設された、複数の像担持体と、各像担持体に対向して配置され、表面にトナーを担持して搬送し、搬送されたトナーを、前記各像担持体の表面にそれぞれ供給する、現像ローラを備えた複数の現像装置とを備え、前記像担持体として、前記感光体を用いる。
【０１００】
図２は、本発明の実施形態に係る正帯電単層型電子写真感光体を備えた画像形成装置の構成を示す概略図である。ここでは、前記画像形成装置１としては、カラープリンタ１を例に挙げて説明する。
【０１０１】
このカラープリンタ１は、図２に示すように、箱型の機器本体１ａを有している。この機器本体１ａ内には、用紙Ｐを給紙する給紙部２と、この給紙部２から給紙された用紙Ｐを搬送しながら当該用紙Ｐに画像データ等に基づくトナー像を転写する画像形成部３と、この画像形成部３で用紙Ｐ上に転写された未定着トナー像を用紙Ｐに定着する定着処理を施す定着部４とが設けられている。さらに、前記機器本体１ａの上面には、前記定着部４で定着処理の施された用紙Ｐが排紙される排紙部５が設けられている。
【０１０２】
前記給紙部２は、給紙カセット１２１、ピックアップローラ１２２、給紙ローラ１２３，１２４，１２５、及びレジストローラ１２６を備えている。給紙カセット１２１は、機器本体１ａから挿脱可能に設けられ、各サイズの用紙Ｐを貯留する。ピックアップローラ１２２は、給紙カセット１２１の図２に示す左上方位置に設けられ、給紙カセット１２１に貯留されている用紙Ｐを１枚ずつ取り出す。給紙ローラ１２３，１２４，１２５は、ピックアップローラ１２２によって取り出された用紙Ｐを用紙搬送路に送り出す。レジストローラ１２６は、給紙ローラ１２３，１２４，１２５によって用紙搬送路に送り出された用紙Ｐを一時待機させた後、所定のタイミングで画像形成部３に供給する。
【０１０３】
また、給紙部２は、機器本体１ａの図２に示す左側面に取り付けられる不図示の手差しトレイとピックアップローラ１２７とをさらに備えている。このピックアップローラ１２７は、手差しトレイに載置された用紙Ｐを取り出す。ピックアップローラ１２７によって取り出された用紙Ｐは、給紙ローラ１２３，１２５によって用紙搬送路に送り出され、レジストローラ１２６によって、所定のタイミングで画像形成部３に供給される。
【０１０４】
前記画像形成部３は、画像形成ユニット７と、この画像形成ユニット７によってその表面（接触面）にコンピュータ等から電送された画像データに基づくトナー像が１次転写される中間転写ベルト３１と、この中間転写ベルト３１上のトナー像を給紙カセット１２１から送り込まれた用紙Ｐに２次転写させるための２次転写ローラ３２とを備えている。
【０１０５】
前記画像形成ユニット７は、上流側（図２では右側）から下流側に向けて順次配設されたブラック用ユニット７Ｋと、イエロー用ユニット７Ｙと、シアン用ユニット７Ｃと、マゼンタ用ユニット７Ｍとを備えている。各ユニット７Ｋ，７Ｙ，７Ｃ及び７Ｍは、それぞれの中央位置に像担持体としての感光体ドラム３７が矢符（時計回り）方向に回転可能に配置されている。そして、各感光体ドラム３７の周囲には、帯電装置３９、露光装置３８、現像装置７１、不図示のクリーニング装置及び除電手段としての除電器等が、回転方向上流側から順に各々配置されている。なお、前記感光体ドラム３７としては、前記電子写真感光体を用いる。
【０１０６】
帯電装置３９は、矢符方向に回転されている感光体ドラム３７の周面を均一に帯電させる。前記帯電装置３９としては、接触帯電方式の帯電装置であれば、特に限定されない。具体的には、例えば、帯電ローラおよび帯電ブラシ等が感光体ドラム３７に接触したまま、前記感光体ドラム３７の周面（表面）を帯電させる装置、すなわち、接触方式の帯電ローラおよび帯電ブラシ等を備えた帯電装置等が挙げられ、帯電ローラを備えた帯電装置を好ましく用いられる。
【０１０７】
接触方式の帯電ローラを備えた帯電装置とは、帯電ローラが感光体ドラム３７と接触したまま、前記感光体ドラム３７の周面（表面）を帯電させる装置であれば、特に限定されない。前記帯電ローラとしては、例えば、感光体ドラム３７と接触したまま、前記感光体ドラム３７の回転に従属して回転するもの等が挙げられる。また、前記帯電ローラとしては、例えば、少なくとも表面部が樹脂で構成されたローラ等が挙げられる。より具体的には、例えば、回転可能に軸支された芯金と、前記芯金上に形成された樹脂層と、前記芯金に電圧を印加する電圧印加手段とを備えたもの等が挙げられる。このような帯電ローラを備えた帯電装置は、前記電圧印加手段によって、前記芯金に電圧を印加することによって、前記樹脂層を介して接触する感光体ドラム３７の表面を帯電させることができる。
【０１０８】
このような帯電ローラを備える帯電装置は、像担持体として、有機感光体を用いた場合、感光層の摩耗量が大きくなる傾向があったが、前記正帯電単層型電子写真感光体を前記像担持体として用いた場合、感光層の摩耗量が少ない等の耐久性の高いものが得られる。このことから、有機感光体としての利点である製造が容易であるとともに、感光層を構成する有機材料の選択肢が多様で構造設計の自由度が高いという利点を活かしつつ、摩耗量が少ない等の耐久性の高い感光体が得られる点から好ましい。
【０１０９】
また、前記樹脂層を構成する樹脂としては、特に限定されないが、具体的には、例えば、シリコーン樹脂、ウレタン樹脂、シリコーン変性樹脂等が挙げられる。また、前記樹脂層には、無機充填材を含有していてもよい。
【０１１０】
また、前記電圧印加手段で印加する電圧は、直流電圧のみであることが好ましい。そうすることによって、前記正帯電単層型電子写真感光体を前記像担持体として用いても、感光層の摩耗量をより少なくすることができる。具体的には、交流電圧や直流電圧に交流電圧を重畳した重畳電圧を、帯電ローラに印加した場合より、前記帯電ローラに直流電圧のみを印加した場合のほうが、感光層の摩耗量を少なくすることができる。
【０１１１】
また、交流電圧を印加すると、帯電による像担持体の表面（周面）の電位を均一化することができる傾向があるが、上記画像形成装置では、非接触帯電方式ではなく、接触帯電方式の帯電装置を用いているので、直流電圧のみを印加しても、均一に帯電できると考えられる。
【０１１２】
よって、前記帯電ローラに直流電圧のみを印加することによって、好適な画像を形成することができ、さらに、感光層の摩耗量を低減させることができると考えられる。
【０１１３】
露光装置３８は、いわゆるレーザ走査ユニットであり、帯電装置３９によって均一に帯電された感光体ドラム３７の周面に、上位装置であるパーソナルコンピュータ（ＰＣ）から入力された画像データに基づくレーザ光を照射し、感光体ドラム３７上に画像データに基づく静電潜像を形成する。現像装置７１は、静電潜像が形成された感光体ドラム３７の周面にトナーを供給することで、画像データに基づくトナー像を形成させる。そして、このトナー像が中間転写ベルト３１に１次転写される。クリーニング装置は、中間転写ベルト３１へのトナー像の１次転写が終了した後、感光体ドラム３７の周面に残留しているトナーを清掃する。除電器は、１次転写が終了した後、感光体ドラム３７の周面を除電する。クリーニング装置及び除電器によって清浄化処理された感光体ドラム３７の周面は、新たな帯電処理のために帯電装置へ向かい、新たな帯電処理が行われる。
【０１１４】
中間転写ベルト３１は、無端状のベルト状回転体であって、表面（接触面）側が各感光体ドラム３７の周面にそれぞれ当接するように駆動ローラ３３、従動ローラ３４、バックアップローラ３５、及び１次転写ローラ３６等の複数のローラに架け渡されている。また、中間転写ベルト３１は、各感光体ドラム３７と対向配置された１次転写ローラ３６によって感光体ドラム３７に押圧された状態で、前記複数のローラによって無端回転するように構成されている。駆動ローラ３３は、ステッピングモータ等の駆動源によって回転駆動し、中間転写ベルト３１を無端回転させるための駆動力を与える。従動ローラ３４、バックアップローラ３５、及び１次転写ローラ３６は、回転自在に設けられ、駆動ローラ３３による中間転写ベルト３１の無端回転に伴って従動回転する。これらのローラ３４，３５，３６は、駆動ローラ３３の主動回転に応じて中間転写ベルト３１を介して従動回転するとともに、中間転写ベルト３１を支持する。
【０１１５】
１次転写ローラ３６は、１次転写バイアス（トナーの帯電極性とは逆極性）を中間転写ベルト３１に印加する。そうすることによって、各感光体ドラム３７上に形成されたトナー像は、各感光体ドラム３７と１次転写ローラ３６との間で、駆動ローラ３３の駆動により矢符（反時計回り）方向に周回する中間転写ベルト３１に重ね塗り状態で順次転写（１次転写）される。
【０１１６】
２次転写ローラ３２は、トナー像と逆極性の２次転写バイアスを用紙Ｐに印加する。そうすることによって、中間転写ベルト３１上に１次転写されたトナー像は、２次転写ローラ３２とバックアップローラ３５との間で用紙Ｐに転写され、これによって、用紙Ｐにカラーの転写画像（未定着トナー像）が転写される。
【０１１７】
前記定着部４は、画像形成部３で用紙Ｐに転写された転写画像に定着処理を施すものであり、通電発熱体により加熱される加熱ローラ４１と、この加熱ローラ４１に対向配置され、周面が加熱ローラ４１の周面に押圧当接される加圧ローラ４２とを備えている。
【０１１８】
そして、前記画像形成部３で２次転写ローラ３２により用紙Ｐに転写された転写画像は、当該用紙Ｐが加熱ローラ４１と加圧ローラ４２との間を通過する際の加熱による定着処理で用紙Ｐに定着される。そして、定着処理の施された用紙Ｐは、排紙部５へ排紙されるようになっている。また、本実施形態のカラープリンタ１では、定着部４と排紙部５との間の適所に搬送ローラ６が配設されている。
【０１１９】
排紙部５は、カラープリンタ１の機器本体１ａの頂部が凹没されることによって形成され、この凹没した凹部の底部に排紙された用紙Ｐを受ける排紙トレイ５１が形成されている。
【０１２０】
前記画像形成装置１は、以上のような画像形成動作によって、用紙Ｐ上に画像形成を行う。そして、上記のようなタンデム方式の画像形成装置では、前記像担持体として、前記感光体が備えられているので、接触方式の帯電装置を備えていても、好適な画像を形成することができ、感光層の摩耗量が少ない等の耐久性の高い画像形成装置が得られる。
【実施例】
【０１２１】
以下に、実施例により本発明をさらに具体的に説明する。なお、本発明は実施例により何ら限定されるものではない。
【０１２２】
［実施例１］
（結着樹脂）
まず、実施例１で用いる結着樹脂について説明する。
【０１２３】
実施例１で用いる結着樹脂は、上記式（１）で表され、上記式（１）中のＲ１及びＲ２が水素原子である繰り返し単位が３５質量％含有し、上記式（２）で表され、上記式（２）中のＲ３及びＲ４が水素原子である繰り返し単位が６５質量％含有する、上記式（１）で表される繰り返し単位と上記式（２）表される繰り返し単位とからなるポリカーボネート樹脂である。そして、前記ポリカーボネート樹脂は、上記式（１）で表される繰り返し単位と上記式（２）表される繰り返し単位とがランダムに共重合されたランダム共重合体であって、その数平均分子量は、３００００であった。なお、この数平均分子量は、例えば、ＧＰＣ等によって測定された値である。
【０１２４】
（感光体の製造）
電荷発生剤として、上記式（３）で表されるＸ型無金属フタロシアニン（ｘ−Ｈ２Ｐｃ）を３質量部と、正孔輸送剤として、上記式（４）で表され、Ｒ５がブチル基であるトリフェニルアミン系化合物を５０質量部と、電子輸送剤として、上記式（５）で表され、Ｒ６がアミル基であり、Ｒ７がアミル基であるキノン系化合物を３０質量部と、結着樹脂として、前記ポリカーボネート樹脂を１００質量部とを、テトラヒドロフラン７００質量部の中に投入した。そして、ボールミルを用いて、５０時間、混合・分散させた。そうすることによって、感光層用の塗布液が得られた。
【０１２５】
得られた塗布液を、アルマイト素管からなる導電性基体の上に、ディップコート法で塗布し、１３０℃４５分間熱風乾燥させた。そうすることによって、層厚３０μｍの感光層が導電性基体上に形成された単層型感光体（直径３０ｍｍ）が得られた。
【０１２６】
［実施例２］
以下に示す結着樹脂に変えたこと以外、実施例１と同様である。
【０１２７】
実施例２で用いる結着樹脂は、上記式（１）で表され、上記式（１）中のＲ１及びＲ２が水素原子である繰り返し単位の含有率が４０質量％であり、上記式（２）で表され、上記式（２）中のＲ３及びＲ４が水素原子である繰り返し単位の含有率が６０質量％であること以外、実施例１で用いたポリカーボネート樹脂と同様のものである。
【０１２８】
［実施例３］
以下に示す結着樹脂に変えたこと以外、実施例１と同様である。
【０１２９】
実施例３で用いる結着樹脂は、上記式（１）で表され、上記式（１）中のＲ１及びＲ２が水素原子である繰り返し単位の含有率が５０質量％であり、上記式（２）で表され、上記式（２）中のＲ３及びＲ４が水素原子である繰り返し単位の含有率が５０質量％であること以外、実施例１で用いたポリカーボネート樹脂と同様のものである。
【０１３０】
［実施例４］
以下に示す結着樹脂に変えたこと以外、実施例１と同様である。
【０１３１】
実施例４で用いる結着樹脂は、数平均分子量が５００００であること以外、実施例１で用いたポリカーボネート樹脂と同様のものである。
【０１３２】
［実施例５］
以下に示す結着樹脂に変えたこと以外、実施例１と同様である。
【０１３３】
実施例５で用いる結着樹脂は、数平均分子量が５００００であること以外、実施例２で用いたポリカーボネート樹脂と同様のものである。
【０１３４】
［実施例６］
以下に示す結着樹脂に変えたこと以外、実施例１と同様である。
【０１３５】
実施例６で用いる結着樹脂は、数平均分子量が５００００であること以外、実施例３で用いたポリカーボネート樹脂と同様のものである。
【０１３６】
［比較例１］
以下に示す結着樹脂に変えたこと以外、実施例１と同様である。
【０１３７】
比較例１で用いる結着樹脂は、上記式（１）で表され、上記式（１）中のＲ１及びＲ２が水素原子である繰り返し単位の含有率が１５質量％であり、上記式（２）で表され、上記式（２）中のＲ３及びＲ４が水素原子である繰り返し単位の含有率が８５質量％であり、数平均分子量が２００００であること以外、実施例１で用いたポリカーボネート樹脂と同様のものである。
【０１３８】
［比較例２］
以下に示す結着樹脂に変えたこと以外、実施例１と同様である。
【０１３９】
比較例２で用いる結着樹脂は、数平均分子量が３００００であること以外、比較例１で用いたポリカーボネート樹脂と同様のものである。
【０１４０】
［比較例３］
以下に示す結着樹脂に変えたこと以外、実施例１と同様である。
【０１４１】
比較例３で用いる結着樹脂は、数平均分子量が５００００であること以外、比較例１で用いたポリカーボネート樹脂と同様のものである。
【０１４２】
［比較例４］
以下に示す結着樹脂に変えたこと以外、実施例１と同様である。
【０１４３】
比較例４で用いる結着樹脂は、上記式（１）で表され、上記式（１）中のＲ１及びＲ２が水素原子である繰り返し単位の含有率が２５質量％であり、上記式（２）で表され、上記式（２）中のＲ３及びＲ４が水素原子である繰り返し単位の含有率が７５質量％であること以外、実施例１で用いたポリカーボネート樹脂と同様のものである。
【０１４４】
［比較例５］
以下に示す結着樹脂に変えたこと以外、実施例１と同様である。
【０１４５】
比較例５で用いる結着樹脂は、上記式（１）で表され、上記式（１）中のＲ１及びＲ２が水素原子である繰り返し単位の含有率が３０質量％であり、上記式（２）で表され、上記式（２）中のＲ３及びＲ４が水素原子である繰り返し単位の含有率が７０質量％であること以外、実施例１で用いたポリカーボネート樹脂と同様のものである。
【０１４６】
［比較例６］
以下に示す結着樹脂に変えたこと以外、実施例１と同様である。
【０１４７】
比較例６で用いる結着樹脂は、数平均分子量が５００００であること以外、比較例４で用いたポリカーボネート樹脂と同様のものである。
【０１４８】
［比較例７］
以下に示す結着樹脂に変えたこと以外、実施例１と同様である。
【０１４９】
比較例７で用いる結着樹脂は、数平均分子量が５００００であること以外、比較例５で用いたポリカーボネート樹脂と同様のものである。
【０１５０】
［比較例８］
以下に示す結着樹脂に変えたこと以外、実施例１と同様である。
【０１５１】
比較例８で用いる結着樹脂は、上記式（１）で表され、上記式（１）中のＲ１及びＲ２が水素原子である繰り返し単位の含有率が５３質量％であり、上記式（２）で表され、上記式（２）中のＲ３及びＲ４が水素原子である繰り返し単位の含有率が４７質量％であること以外、実施例１で用いたポリカーボネート樹脂と同様のものである。
【０１５２】
［比較例９］
以下に示す結着樹脂に変えたこと以外、実施例１と同様である。
【０１５３】
比較例９で用いる結着樹脂は、数平均分子量が５００００であること以外、比較例８で用いたポリカーボネート樹脂と同様のものである。
【０１５４】
［評価］
得られた電子写真感光体については、以下のような方法で評価した。
【０１５５】
まず、得られた単層型電子写真感光体を、帯電装置として、帯電ローラを備えた接触帯電方式の帯電装置に改造したプリンタ（京セラミタ株式会社製のＦＳ−Ｃ５３００ＤＮ）に搭載し、画像形成装置を得た。その際、前記帯電装置は、前記帯電ローラに直流電圧や交流電圧等を印加して、感光体の表面（周面）の電位が４２０Ｖになるように設定して、前記感光体を帯電させた。
【０１５６】
（耐摩耗性）
そして、前記画像形成装置を用い、前記帯電ローラに直流電圧のみを印加させて、１００時間連続通紙を行った。その際、通紙前の感光層の層厚と通紙後の感光層の層厚とを測定した。そして、通紙前後の感光層の層厚の変化量を感光層の摩耗量とし、この摩耗量から耐摩耗性を以下のように評価した。この感光層の摩耗量が、７以下であれば、「○」と評価し、７を超え７．５以下であれば、「△」と評価し、７．５を超えれば、「×」と評価した。
【０１５７】
なお、感光層が好適に形成できなかった場合は、耐摩耗性を測定できないので、「−」と評価した。
【０１５８】
また、前記帯電ローラに交流電圧のみを印加した場合の摩耗量も測定した。
【０１５９】
（結着性）
得られた電子写真感光体の感光層に、幅１８ｍｍ×長さ５０ｍｍの粘着テープ（ニチバン株式会社製のセロテープ（登録商標）ＣＴ−２４）を貼着させた後、前記粘着テープを剥離した。そして、前記粘着テープを剥離した後の電子写真感光体の感光層を目視で確認した。その結果、感光層の剥離が確認できない場合は、「○」と評価し、感光層の剥離が確認された場合は、「×」と評価した。
【０１６０】
（総合評価）
耐摩耗性及び結着性の両方が「○」であれば、「○」と評価し、耐摩耗性及び結着性の少なくとも一方が「×」であれば、「×」と評価した。そして、耐摩耗性及び結着性の一方が「△」で他方が「○」であったり、耐摩耗性及び結着性のいずれもが「△」であれば、「△」と評価した。
【０１６１】
その評価結果を表１に示す。
【０１６２】
【表１】
2011209500.tif 000013
【０１６３】
表１からわかるように、結着樹脂として、上記式（１）で表される繰り返し単位を３５〜５０質量％含有するポリカーボネート樹脂を用いた場合（実施例１〜６）は、上記式（１）で表される繰り返し単位が少なすぎる場合（比較例１〜７）や多すぎる場合（比較例８，９）と比較して、好適な感光層が形成できるだけではなく、接触帯電方式の帯電装置、特に直流電圧のみを帯電ローラに印加する帯電装置を備えた画像形成装置に備えても、摩耗量の少ない感光体が得られた。
【０１６４】
さらに、前記ポリカーボネート樹脂として数平均分子量が５００００のものを用いた場合（実施例４〜６）は、３００００のものを用いた場合（実施例１〜３）を用いた場合より、さらに摩耗量が少なかった。
【符号の説明】
【０１６５】
１０  単層型感光体
１２  導電性基体
１４  感光層
１６  中間層
１８  保護層
【図１】
2011209500.tif 000017
【図２】
2011209500.tif 000018